(57)【特許請求の範囲】
【請求項１】
単一反応空間を有する反応器を用意する段階と、
前記反応器の単一反応空間内部へ一束ねの基板を同時にローディングさせる段階と、
前記単一反応空間内部に反応物質を含むガスを導入し、前記単一反応空間内部にある前記基板の表面上に、前記反応物質の一部を化学的に吸着させる段階と、
前記反応物質を含むガスを導入した後、前記単一反応空間内部の化学的に吸着しない反応物質を希釈させる段階と、
前記希釈させる段階後に化学的に吸着しない反応物質を前記単一反応空間から除去させる段階と、
を含むことを特徴とする原子層蒸着を利用した薄膜形成方法であって、
前記反応物質を含むガスを導入する段階は、第１設定圧力で実施し、前記希釈段階は前記第１設定圧力より高い第２設定圧力で実施することを特徴し、
前記第２設定圧力は、前記第１設定圧力より約１．５倍さらに高いことを特徴とする原子層蒸着を利用した薄膜形成方法。
【請求項２】
前記第１設定圧力は、１３．３３〜６６．６５Ｐａの範囲内であることを特徴とする請求項１に記載の原子層蒸着を利用した薄膜形成方法。
【請求項３】
前記反応物質を含むガスを導入する段階は、第１設定圧力で実施し、前記除去段階は前記反応器の圧力が前記第１設定圧力よりさらに低い第３設定圧力になるように、前記反応器をポンピングすることを特徴とする請求項１に記載の原子層蒸着を利用した薄膜形成方法。
【請求項４】
前記第３設定圧力は、前記第１設定圧力より約０．５倍さらに低いことを特徴とする請求項３に記載の原子層蒸着を利用した薄膜形成方法。
【請求項５】
前記ローディング段階は、自動移送装置を使用して前記一束ねの基板を移送することを特徴とする請求項１に記載の原子層蒸着を利用した薄膜形成方法。
【請求項６】
反応器の単一反応空間内部に多数枚のウェーハを同時にローディングさせる段階と、
第１設定圧力の前記単一反応器内部へガス状態の反応物質を導入し、前記多数枚の基板の表面上に前記反応物質の一部を化学的に吸着させる段階と、
前記第１設定圧力よりさらに高い第２設定圧力で前記単一反応器内部の化学的に吸着しない反応物質を希釈させる段階と、
前記希釈させる段階後に、前記希釈された化学的に吸着しない反応物質を前記単一反応器から除去させる段階とを含むことを特徴とする原子層蒸着を利用した薄膜形成方法であって、
前記第２設定圧力は、前記第１設定圧力より約１．５倍さらに高いことを特徴とする原子層蒸着を利用した薄膜形成方法。
【請求項７】
前記反応器は、排気ラインと連結された圧力制御バルブを含み、前記希釈は前記圧力制御バルブを実質的に閉鎖し、前記反応器内部に前記ガス状態の反応物質の導入を停止させる間に、前記反応器内部に不活性ガスを供給することを特徴とする請求項６に記載の原子層蒸着を利用した薄膜形成方法。
【請求項８】
前記反応器は、排気ラインと連結された圧力制御バルブを含み、前記希釈は前記反応器内部に前記ガス状態の反応物質の導入を停止させる間に、前記反応器内部に前記ガス状態の反応物質の量より実質的に多い量の不活性ガスを供給することを特徴とする請求項６に記載の原子層蒸着を利用した薄膜形成方法。
【請求項９】
前記第１設定圧力は１３．３３〜６６．６５Ｐａの範囲内であることを特徴とする請求項６に記載の原子層蒸着を利用した薄膜形成方法。
【請求項１０】
前記除去段階は、前記反応器をポンピングして、前記反応器の圧力が前記第１設定圧力よりさらに低い第３設定圧力で実施することを特徴とする請求項６に記載の原子層蒸着を利用した薄膜形成方法。
【請求項１１】
前記第３設定圧力は、前記第１設定圧力より約０．５倍さらに低いことを特徴とする請求項１０に記載の原子層蒸着を利用した薄膜形成方法。
【請求項１２】
前記除去段階は、前記反応器をポンピングして、前記反応器の圧力が前記第１設定圧力よりさらに低い第３設定圧力で実施することを特徴とする請求項６に記載の原子層蒸着を利用した薄膜形成方法。
【請求項１３】
前記反応器は、ファーネス（ｆｕｒｎａｃｅ）形態の反応器であり、前記基板の表面全てが実質的に、同一な方向に向かって自動移送することを特徴とする請求項６に記載の原子層蒸着を利用した薄膜形成方法。
【請求項１４】
前記多数枚の基板の数は、百枚以上であることを特徴とする請求項６に記載の原子層蒸着を利用した薄膜形成方法。
【請求項１５】
前記反応器は、原子層蒸着のための単一反応空間を有し、前記単一反応空間内部に前記基板が載置されることを特徴とする請求項６に記載の原子層蒸着を利用した薄膜形成方法。
【請求項１６】
複数枚の半導体基板を反応器の単一チャンバ内部に同時に挿入させる段階（ａ）と、
第１設定圧力の反応器内部にガス状態の第１反応物質を導入し、前記複数枚の基板の表面上に前記反応物質の一部を化学的に吸着させる段階（ｂ）と、
前記反応器の圧力が前記第１設定圧力よりさらに高く増加するように、前記チャンバ内部に不活性ガスを噴射して反応器内部に化学的に吸着しない第１反応物質を希釈させる段階（ｃ）と、
前記希釈させる段階（ｃ）後に、前記希釈された化学的に吸着しない第１反応物質を前記チャンバから除去させる段階（ｄ）と、
第２設定圧力の反応器内部にガス状態の第２反応物質を導入させ、化学的交換により単一の原子層を形成する段階（ｅ）と、
前記反応器の圧力を増加させ、前記反応器内部の化学的に吸着しない反応物質を希釈させる段階（ｆ）と、
前記希釈させる段階（ｆ）後に、前記希釈された化学的に吸着しない反応物質を前記チャンバから除去させる段階（ｇ）と、
を含むことを特徴とする薄膜層を形成するための原子層蒸着方法であって、
前記第一の希釈および第二の希釈をさせる途中に、前記反応器圧力を前記第１および第２設定圧力より少なくとも約１．５倍増加させることを特徴とする薄膜層を形成するための原子層蒸着方法。
【請求項１７】
前記第１設定圧力は前記第２設定圧力と実質的に同一であることを特徴とする請求項１６に記載の薄膜層を形成するための原子層蒸着方法。
【請求項１８】
前記第１設定圧力は、前記第２設定圧力と異なることを特徴とする請求項１６に記載の薄膜層を形成するための原子層蒸着方法。
【請求項１９】
前記除去段階は、前記チャンバをポンピングして、前記第１または第２設定圧力より実質的にさらに低い第３設定圧力で実施することを特徴とする請求項１６に記載の薄膜層を形成するための原子層蒸着方法。
【請求項２０】
前記単一原子層は、Ａｌ２Ｏ３、ＴｉＯ２、ＺｒＯ２、ＨｆＯ２、Ｔａ２Ｏ５、Ｎｂ２Ｏ５、ＣｅＯ２、Ｙ２Ｏ３、ＳｉＯ２、Ｉｎ２Ｏ３、ＲｕＯ２またはＩｒＯ２の酸化層であることを特徴とする請求項１６に記載の薄膜層を形成するための原子層蒸着方法。
【請求項２１】
前記単一原子層は、ＳｒＴｉＯ３、ＰｂＴｉＯ３、ＳｒＲｕＯ３、ＣａＲｕＯ３、（Ｂａ、Ｓｒ）ＴｉＯ３、Ｐｂ（Ｚｒ、Ｔｉ）Ｏ３、（Ｐｂ、Ｌａ）（Ｚｒ、Ｔｉ）Ｏ３、（Ｓｒ、Ｃａ）ＲｕＯ３、（Ｂａ、Ｓｒ）ＲｕＯ３、Ｓｎ  ｄｏｐｅｄ  Ｉｎ２Ｏ３（ＩＴＯ）、Ｆｅ  ｄｏｐｅｄ  Ｉｎ２Ｏ３またはＺｒ  ｄｏｐｅｄ  Ｉｎ２Ｏ３の複合酸化層であることを特徴とする請求項１６に記載の薄膜層を形成するための原子層蒸着方法。
【請求項２２】
前記単一原子層は、ＳｉＮ、ＮｂＮ、ＺｒＮ、ＴｉＮ、ＴａＮ、Ｙａ３Ｎ５、ＡｌＮ、ＧａＮ、ＷＮまたはＢＮの窒化層であることを特徴とする請求項１６に記載の薄膜層を形成するための原子層蒸着方法。
【請求項２３】
前記単一原子層は、ＷＢＮ、ＷＳｉＮ、ＴｉＳｉＮ、ＴａＳｉＮまたはＡｌＴｉＮの複合窒化層であることを特徴とする請求項１６に記載の薄膜層を形成するための原子層蒸着方法。
【請求項２４】
前記単一原子層は、Ｓｉ、Ａｌ、Ｃｕ、Ｔｉ、Ｔａ、Ｍｏ、Ｐｔ、Ｒｕ、Ｒｈ、Ｉｒ、ＷまたはＡｇのメタル層であることを特徴とする請求項１６に記載の薄膜層を形成するための原子層蒸着方法。
【請求項２５】
前記単一原子層は、Ａｌ、Ｗ、ＴｉまたはＣｏのシリサイド層であることを特徴とする請求項１６に記載の薄膜層を形成するための原子層蒸着方法。
【請求項２６】
前記単一原子層は、メタルシリケート物質（Ｍ１−ＸＳｉＸＯ２）であり、前記メタル“Ｍ”はハフニウム（Ｈｆ）、ジルコニウム（Ｚｒ）、タンタル（Ｔａ）、チタン（Ｔｉ）、セシウム（Ｃｓ）およびアルミニウム（Ａｌ）により構成される群から選択されることを特徴とする請求項１６に記載の薄膜層を形成するための原子層蒸着方法。
【請求項２７】
前記段階（ｂ）から（ｇ）が、少なくとも一度反復されることを特徴とする請求項１６に記載の薄膜層を形成するための原子層蒸着方法。
【請求項２８】
単一反応空間を有する反応器を用意する段階（ａ）と、
前記単一空間内部に実質的に同一な方向の加工表面を有する多数枚のウェーハを同時にローディングさせる段階（ｂ）と、
第１設定圧力において、前記反応空間内部へその一部が前記多数枚のウェーハ各々の加工表面上に化学的に吸着する第１反応物質を導入する段階（ｃ）と、
前記第１設定圧力の約１．５倍の高い圧力下において、前記反応物質を含むガスを導入した後、前記単一反応空間内部の化学的に吸着しない第１反応物質を希釈させる段階（ｃ’）と、
前記希釈された化学的に吸着しない第１反応物質を前記反応空間から除去させる段階（ｄ）と、
第２設定圧力において、前記反応空間内部へその一部が前記多数枚のウェーハ各々の加工表面上に化学的に吸着する第２反応物質を導入する段階（ｅ）と、
前記第２設定圧力の約１．５倍の高い圧力下において、前記反応物質を含むガスを導入した後、前記単一反応空間内部の化学的に吸着しない第２反応物質を希釈させる段階（ｅ’）と、
前記希釈された化学的に吸着しない第２反応物質を前記反応空間から除去させる段階（ｆ）と、
を含むことを特徴とする薄膜形成方法。
【請求項２９】
前記段階（ｃ）から（ｆ）が、少なくとも一度反復されることをさらに含むことを特徴とする請求項２８に記載の薄膜形成方法。
【発明の詳細な説明】
【０００１】
【発明の属する技術分野】
本発明は半導体デバイスに関するものであり、より詳細には、原子層蒸着（ＡＬＤ）を利用した半導体デバイスの薄膜形成方法に関する。
【０００２】
【従来の技術】
現在の（ｓｔａｔｅ−ｏｆ−ｔｈｅ−ａｒｔ）高集積度を有する半導体デバイスの薄膜形成では、低いサーマルバジェット（ｂｕｄｇｅｔ）、優れたステップカバレージ、薄膜厚さの正確な制御、簡単な工程変数および低い汚染度などが厳格に要求されている。
【０００３】
減圧化学気相蒸着（ＬＰＣＶＤ）、プラズマ励起化学気相蒸着（ＰＥＣＶＤ）などのような一般的なＣＶＤ方法は、現在の（ｓｔａｔｅ−ｏｆ−ｔｈｅ−ａｒｔ）デバイスの薄膜形成に適合しない。例えば、典型的なＣＶＤ方法は、相対的に高い温度での薄膜の積層となる。前記方法はデバイスに不利な熱的効果があるので適合しない。かつ、ＣＶＤ薄膜は、不均一な厚さ即ち、微粒子による汚染または表面厚さの偏差などのような欠陥が頻繁に示される。
【０００４】
そして、ＬＰＣＶＤにおいて、水素含量が高いＬＰＣＶＤ薄膜の場合、薄膜のステップカバーレージが悪くなる。
【０００５】
原子層蒸着（ＡＬＤ）工程は、通常のＣＶＤ方法より低い温度で実施することができ、優れたステップカバレージを示すために、ＡＬＤ工程が通常の薄膜形成技術を代替する技術として提案されている。
【０００６】
ＡＬＤ工程に関する一例が米国特許第６，１２４，１５８号に開示されている。米国特許第６，１２４，１５８号によると、第１反応物質を導入して処理表面上に反応させ、反応種が結合された単一層を形成する。そして、第２反応物質を導入して、基板と反応させて所望の薄膜を形成する。各段階を実施した後、反応チャンバを不活性ガスにて浄化させ、表面以外での反応を阻止する。反応物質および不活性ガスの提供は、製造装置の維持などの理由から、同一な圧力下でなされる。
【０００７】
しかし、通常のＡＬＤ技術または原子層の相対的に低い成長率などの理由から、低い生産性などの欠陥がある。その上、進行波タイプ（Ｔｒａｖｅｌｉｎｇ  ｗａｖｅ−ｔｙｐｅ）の反応器などの一般的なＡＬＤ反応器の反応空間が非常に狭く作られるため、反応副産物などを浄化するための浄化体積を縮小させる。また、一般的なＡＬＤ反応器は一枚または二枚のウェーハを対象にしている。したがって、通常のＡＬＤ技術は多くの製造物を生産するための実際の工程（加工）および工業生産に不利である。
【０００８】
近来、ＡＬＤ工程の生産性を向上させるために幾つかの試みが行われている。その中一つの試みが米国特許第６，０４２，６５２号に開示されている。米国特許第６，０４２，６５２号によると、ＡＬＤ反応器は多数のモジュールまたは多数の反応空間（ステージ）即ち、多数の組立モジュールを有する分割された空間を含む。例えば、下部モジュールが上部モジュール下に位置することにより、モジュール間に一つの反応空間を生成し、各反応空間に一枚の半導体基板を収容する。
【０００９】
しかし、各反応空間（ステージ）が狭く、互いに分割されているため、反応空間（ステージ）一つに一枚の基板が導入されているにすぎない。したがって、多数のウェーハをローディング／アンローディングするためのウェーハ自動移送装置を使用することは容易でない。したがって、ウェーハをローディング／アンローディングするのに非常に多くの時間がかかる。また、多数のウェーハを対象にローディングおよび加工を十分に実施することができない。
【００１０】
したがって、優れた品質を有する薄膜の提供は勿論であり、前述した問題点を解決するための高い生産性を有する新しいＡＬＤ工程が要求される。
【００１１】
【発明が解決しようとする課題】
本発明は、原子層蒸着（ＡＬＤ）を利用して薄膜を形成する方法を提供することにある。
【００１２】
【課題を解決するための手段】
本発明の上記目的は、以下の（１）〜（４１）により達成される。
【００１３】
（１）  単一反応空間を有する反応器を用意する段階と、
前記反応器の単一反応空間内部へ一束ねの基板を同時にローディングさせる段階と、
前記単一反応空間内部に反応物質を含むガスを導入し、前記単一反応空間内部にある前記基板の（最上部）表面上に、前記反応物質の一部を化学的に吸着させる段階と、
化学的に吸着しない反応物質を前記単一反応空間から除去させる段階と、
を含むことを特徴とする原子層蒸着を利用した薄膜形成方法。
【００１４】
（２）  前記反応物質を含むガスを導入した後、前記単一反応空間内部の化学的に吸着しない反応物質を希釈させる段階をさらに含むことを特徴とする前記（１）に記載の原子層蒸着を利用した薄膜形成方法。
【００１５】
（３）前記反応物質を含むガスを導入する段階は、第１設定圧力で実施し、前記希釈段階は前記第１設定圧力より高い第２設定圧力で実施することを特徴とする前記（２）に記載の原子層蒸着を利用した薄膜形成方法。
【００１６】
（４）前記第１設定圧力は、０．１〜０．５Ｔｏｒｒ（１３．３３〜６６．６５Ｐａ）の範囲内であることを特徴とする前記（３）に記載の原子層蒸着を利用した薄膜形成方法。
【００１７】
（５）前記第２設定圧力は、前記第１設定圧力より約１．５倍さらに高いことを特徴とする前記（３）に記載の原子層蒸着を利用した薄膜形成方法。
【００１８】
（６）前記反応物質を含むガスを導入する段階は、第１設定圧力で実施し、前記除去段階は前記反応器の圧力が前記第１設定圧力よりさらに低い第３設定圧力になるように、前記反応器をポンピングすることを特徴とする前記（２）に記載の原子層蒸着を利用した薄膜形成方法。
【００１９】
（７）前記第３設定圧力は、前記第１設定圧力より約０．５倍さらに低いことを特徴とする前記（６）に記載の原子層蒸着を利用した薄膜形成方法。
【００２０】
（８）前記ローディング段階は、自動移送装置を使用して前記一束ねの基板を移送することを特徴とする前記（１）に記載の原子層蒸着を利用した薄膜形成方法。
【００２１】
（９）反応器内部に半導体基板を供給する段階と、
第１設定圧力の前記反応器内部に反応物質を含むガスを導入し、前記基板表面上に前記反応物質の一部を化学的に吸着させる段階と、
前記反応器の圧力を第２設定圧力に増加させ、前記反応器内部の化学的に吸着しない反応物質を希釈させる段階と、
前記希釈された化学的に吸着しない反応物質を前記反応器から除去させる段階とを含むことを特徴とする原子層蒸着を利用した薄膜形成方法。
【００２２】
（１０）前記第１設定圧力は、０．１〜０．５Ｔｏｒｒ（１３．３３〜６６．６５Ｐａ）の範囲内であることを特徴とする前記（９）に記載の原子層蒸着を利用した薄膜形成方法。
【００２３】
（１１）前記第２設定圧力は、前記第１設定圧力より約１．５倍さらに高いことを特徴とする前記（９）に記載の原子層蒸着を利用した薄膜形成方法。
【００２４】
（１２）前記除去段階は、前記反応器をポンピングして前記反応器の圧力が前記第１設定圧力よりさらに低い第３設定圧力で実施することを特徴とする前記（９）に記載の原子層蒸着を利用した薄膜形成方法。
【００２５】
（１３）前記第３設定圧力は、前記第１設定圧力より約０．５倍さらに低いことを特徴とする前記（１２）に記載の原子層蒸着を利用した薄膜形成方法。
【００２６】
（１４）前記反応器は、前記希釈された化学的に吸着しない反応物質を除去するための排気ラインと連結された圧力制御バルブを含み、前記希釈は前記制御バルブを実質的に閉鎖し、前記反応器内部に前記反応物質を含むガスの導入を実質的に停止させる間に、前記反応器内部に不活性ガスを供給することを特徴とする前記（９）に記載の原子層蒸着を利用した薄膜形成方法。
【００２７】
（１５）前記反応器は、排気ラインと連結された圧力制御バルブを含み、前記希釈は前記反応器内部に前記ガス状態の反応物質の導入を停止させる間に、前記反応器内部に導入させる前記ガス状態の反応物質の量より実質的に多い量の不活性ガスを供給することを特徴とする前記（９）に記載の原子層蒸着を利用した薄膜形成方法。
【００２８】
（１６）単一反応器内部に多数枚のウェーハを用意する段階と、
第１設定圧力の前記単一反応器内部へガス状態の反応物質を導入し、前記多数枚の基板の表面上に前記反応物質の一部を化学的に吸着させる段階と、
前記第１設定圧力よりさらに高い第２設定圧力で前記単一反応器内部の化学的に吸着しない反応物質を希釈させる段階と、
前記希釈された化学的に吸着しない反応物質を前記単一反応器から除去させる段階とを含むことを特徴とする原子層蒸着を利用した薄膜形成方法。
【００２９】
（１７）前記反応器は、排気ラインと連結された圧力制御バルブを含み、前記希釈は前記圧力制御バルブを実質的に閉鎖し、前記反応器内部に前記ガス状態の反応物質の導入を停止させる間に、前記反応器内部に不活性ガスを供給することを特徴とする前記（１６）に記載の原子層蒸着を利用した薄膜形成方法。
【００３０】
（１８）前記反応器は、排気ラインと連結された圧力制御バルブを含み、前記希釈は前記反応器内部に前記ガス状態の反応物質の導入を停止させる間に、前記反応器内部に前記ガス状態の反応物質の量より実質的に多い量の不活性ガスを供給することを特徴とする前記（１６）に記載の原子層蒸着を利用した薄膜形成方法。
【００３１】
（１９）前記第１設定圧力は０．１〜０．５Ｔｏｒｒ（１３．３３〜６６．６５Ｐａ）の範囲内であることを特徴とする前記（１６）に記載の原子層蒸着を利用した薄膜形成方法。
【００３２】
（２０）前記第２設定圧力は、前記第１設定圧力より約１．５倍さらに高いことを特徴とする前記（１６）に記載の原子層蒸着を利用した薄膜形成方法。
【００３３】
（２１）前記除去段階は、前記反応器をポンピングして、前記反応器の圧力が前記第１設定圧力よりさらに低い第３設定圧力で実施することを特徴とする前記（１６）に記載の原子層蒸着を利用した薄膜形成方法。
【００３４】
（２２）前記第３設定圧力は、前記第１設定圧力より約０．５倍さらに低いことを特徴とする前記（２１）に記載の原子層蒸着を利用した薄膜形成方法。
【００３５】
（２３）前記除去段階は、前記反応器をポンピングして、前記反応器の圧力が前記第１設定圧力よりさらに低い第３設定圧力で実施することを特徴とする前記（１６）に記載の原子層蒸着を利用した薄膜形成方法。
【００３６】
（２４）前記反応器は、ファーネス（ｆｕｒｎａｃｅ）形態の反応器であり、前記基板の表面全てが実質的に、同一な方向に向かって自動移送することを特徴とする前記（１６）に記載の原子層蒸着を利用した薄膜形成方法。
【００３７】
（２５）前記多数枚の基板の数は、百枚以上であることを特徴とする前記（１６）に記載の原子層蒸着を利用した薄膜形成方法。
【００３８】
（２６）前記反応器は、原子層蒸着のための単一反応空間を有し、前記単一反応空間内部に前記基板が載置されることを特徴とする前記（１６）に記載の原子層蒸着を利用した薄膜形成方法。
【００３９】
（２７）一枚以上の半導体基板をチャンバ内部に挿入させる段階（ａ）と、
第１設定圧力の反応器内部にガス状態の第１反応物質を導入し、前記一枚以上の基板の表面上に前記反応物質の一部を化学的に吸着させる段階（ｂ）と、
前記反応器の圧力が前記第１設定圧力よりさらに高く増加するように、前記チャンバ内部に不活性ガスを噴射して反応器内部に化学的に吸着しない第１反応物質を希釈させる段階（ｃ）と、
前記化学的に吸着しない第１反応物質を前記チャンバから除去させる段階（ｄ）と、
第２設定圧力の反応器内部にガス状態の第２反応物質を導入させ、化学的交換により単一の原子層を形成する段階（ｅ）と、
前記反応器の圧力を増加させ、前記反応器内部の化学的に吸着しない反応物質を希釈させる段階（ｆ）と、
前記化学的に吸着しない反応物質を前記チャンバから除去させる段階（ｇ）と、
を含むことを特徴とする薄膜層を形成するための原子層蒸着方法。
【００４０】
（２８）前記第１設定圧力は前記第２設定圧力と実質的に同一であることを特徴とする前記（２７）に記載の薄膜層を形成するための原子層蒸着方法。
【００４１】
（２９）前記第１設定圧力は、前記第２設定圧力と異なることを特徴とする前記（２７）に記載の薄膜層を形成するための原子層蒸着方法。
【００４２】
（３０）前記第一の希釈および第二の希釈をさせる途中に、前記反応器圧力を前記第１および第２設定圧力より少なくとも約１．５倍増加させることを特徴とする前記（２７）に記載の薄膜層を形成するための原子層蒸着方法。
【００４３】
（３１）前記除去段階は、前記チャンバをポンピングして、前記第１または第２設定圧力より実質的にさらに低い第３設定圧力で実施することを特徴とする前記（２７）に記載の薄膜層を形成するための原子層蒸着方法。
【００４４】
（３２）前記単一原子層は、Ａｌ2Ｏ3、ＴｉＯ2、ＺｒＯ2、ＨｆＯ2、Ｔａ2Ｏ5、Ｎｂ2Ｏ5、ＣｅＯ2、Ｙ2Ｏ3、ＳｉＯ2、Ｉｎ2Ｏ3、ＲｕＯ2またはＩｒＯ2の酸化層であることを特徴とする前記（２７）に記載の薄膜層を形成するための原子層蒸着方法。
【００４５】
（３３）前記単一原子層は、ＳｒＴｉＯ3、ＰｂＴｉＯ3、ＳｒＲｕＯ3、ＣａＲｕＯ3、（Ｂａ、Ｓｒ）ＴｉＯ3、Ｐｂ（Ｚｒ、Ｔｉ）Ｏ3、（Ｐｂ、Ｌａ）（Ｚｒ、Ｔｉ）Ｏ3、（Ｓｒ、Ｃａ）ＲｕＯ3、（Ｂａ、Ｓｒ）ＲｕＯ3、Ｓｎ  ｄｏｐｅｄ  Ｉｎ2Ｏ3（ＩＴＯ）、Ｆｅ  ｄｏｐｅｄ  Ｉｎ2Ｏ3またはＺｒ  ｄｏｐｅｄ  Ｉｎ2Ｏ3の複合酸化層であることを特徴とする前記（２７）に記載の薄膜層を形成するための原子層蒸着方法。
【００４６】
（３４）前記単一原子層は、ＳｉＮ、ＮｂＮ、ＺｒＮ、ＴｉＮ、ＴａＮ、Ｙａ3Ｎ5、ＡｌＮ、ＧａＮ、ＷＮまたはＢＮの窒化層であることを特徴とする前記（２７）に記載の薄膜層を形成するための原子層蒸着方法。
【００４７】
（３５）前記単一原子層は、ＷＢＮ、ＷＳｉＮ、ＴｉＳｉＮ、ＴａＳｉＮまたはＡｌＴｉＮの複合窒化層であることを特徴とする前記（２７）に記載の薄膜層を形成するための原子層蒸着方法。
【００４８】
（３６）前記単一原子層は、Ｓｉ、Ａｌ、Ｃｕ、Ｔｉ、Ｔａ、Ｍｏ、Ｐｔ、Ｒｕ、Ｒｈ、Ｉｒ、ＷまたはＡｇのメタル層であることを特徴とする前記（２７）に記載の薄膜層を形成するための原子層蒸着方法。
【００４９】
（３７）前記単一原子層は、Ａｌ、Ｗ、ＴｉまたはＣｏのシリサイド層であることを特徴とする前記（２７）に記載の薄膜層を形成するための原子層蒸着方法。
【００５０】
（３８）前記単一原子層は、メタルシリケート物質（Ｍ1-XＳｉXＯ2）であり、前記メタル“Ｍ”はハフニウム（Ｈｆ）、ジルコニウム（Ｚｒ）、タンタル（Ｔａ）、チタン（Ｔｉ）、セシウム（Ｃｓ）およびアルミニウム（Ａｌ）により構成される群から選択されることを特徴とする前記（２７）に記載の薄膜層を形成するための原子層蒸着方法。
【００５１】
（３９）前記段階（ｂ）から（ｇ）が、少なくとも一度反復されることを特徴とする前記（２７）に記載の薄膜層を形成するための原子層蒸着方法。
【００５２】
（４０）単一反応空間を有する反応器を用意する段階（ａ）と、
前記単一空間内部に実質的に同一な方向の加工表面を有する多数枚のウェーハをローディングさせる段階（ｂ）と、
前記反応空間内部へその一部が前記多数枚のウェーハ各々の加工表面上に化学的に吸着する第１反応物質を導入する段階（ｃ）と、
化学的に吸着しない第１反応物質を前記反応空間から除去させる段階（ｄ）と、
前記反応空間内部へその一部が前記多数枚のウェーハ各々の加工表面上に化学的に吸着する第２反応物質を導入する段階（ｅ）と、
化学的に吸着しない第２反応物質を前記反応空間から除去させる段階（ｆ）と、
を含むことを特徴とする薄膜形成方法。
【００５３】
（４１）前記段階（ｃ）から（ｆ）が、少なくとも一度反復されることをさらに含むことを特徴とする前記（４０）に記載の薄膜形成方法。
【００５４】
【発明の実施の形態】
以下、本発明の原子層蒸着を利用した薄膜形成方法および薄膜層を形成するための原子層蒸着方法の実施の形態につき、製造段階（工程）に即して説明する。
【００５５】
本発明の方法では、まず単一反応空間を有する反応器を用意する。一束ねの基板を反応器の単一反応空間内部へ同時にローディングする。
【００５６】
続いて、反応物質を含むガスを単一反応空間内部に導入し、反応物質の一部を単一反応空間内部にある一束ねの基板またはウェーハの最上部表面（ｔｏｐ  ｓｕｒｆａｃｅ）上に化学的に吸着させる。化学的に吸着しない反応物質は単一反応空間から除去させる。
【００５７】
本発明の一実施形態によると、反応物質を含むガスを導入した後、化学的に吸着しない反応物質を単一反応空間で希釈させることにより、化学的に吸着しない反応物質の除去を促進させることができる。
【００５８】
また、本発明の他の実施形態によると、薄膜形成方法が開示される。この方法は単一反応空間を有する反応器を用意する。各々の加工表面（ｐｒｏｃｅｓｓｉｎｇ  ｓｕｒｆａｃｅ）を有する多数のウェーハを反応空間内部に導入させる。多数のウェーハの加工表面は、実質的に同一な方向に向ける。第１反応物質を反応空間内部へ導入し、第１反応物質の一部を原子層蒸着のための多数のウェーハ加工表面上に化学的に吸着させる。そして、化学的に吸着しない第１反応物質を反応空間から除去させる。連続して、第２反応物質を反応空間内部へ導入し、第２反応物質の一部を多数枚のウェーハ各々の加工表面上に化学的に吸着させる。そして、化学的に吸着しない第２反応物質を反応空間から除去させる。
【００５９】
以下、図面を参照して本発明の望ましい実施例をより詳細に説明する。
【００６０】
本発明は、ＡＬＤ技術を利用して薄膜を製造する方法を図ることにより、通常のＡＬＤ技術と比較する場合、生産性が顕著に向上されることが分かる。
【００６１】
以下で、多数の具体的な事項が本発明の理解のために説明される。しかしながら、具体的な事項に関した理解がなくとも当業者であれば本発明を十分に実施することができるものである。周知の幾つかの段階および技術については、本発明の不明瞭性を回避するために詳細に示さなくとも当業者であれば十分に理解および実施可能であるため、ここでの詳細な説明は行っていない。
【００６２】
本発明の具体的な実施例によるＡＬＤを利用した薄膜積層方法について説明する。
【００６３】
図１を参照すれば、プロセスチューブ（ｐｒｏｃｅｓｓ  ｔｕｂｅ）１１内部に単一反応空間１２を有するＡＬＤ反応器１０を概略的に示す。ヒータのような反応器１０の一側部分に設置される部材は簡略化のために省略される。望ましいＡＬＤ反応器１０は米国特許第５，２１７，３４０および第５，１１２，６４１号に開示された通常のＬＰＣＶＤファーネスと類似なファーネス形態の垂直反応器（垂直した方向）である。しかし、本発明では、水平などの他の形態の反応器も適切に適用することができる。
【００６４】
本発明によると、反応空間１２は、基板（またはウェーハ）１５が載置され、ＡＬＤのための様々な工程が順次行なわれる空間を意味するものである。また、本発明によると、単一反応空間１２は分割または分離されない。分割または分離されない単一反応空間は米国特許第６，０４２，５５２号および第６，０１５，５９０号に示されるＡＬＤ反応器内にマルチな（分離された）反応空間を有する通常の反応器の反応空間と異なる。特に、米国特許第６，０１５，５９０号に開示された通常のＡＬＤ反応器は浄化効率のために反応空間の体積が最小化されるようにマルチな（分離された）反応空間各々が隣接した位置を有するため、反応空間各々に載置される基板の数は相当に少ない。例えば、一枚または二枚程度である。また、通常のＡＬＤ反応器は前述した構造的制限のため、反応器に載置される基板の数が全体的に制限される。例えば、米国特許第６，０４２，５５２号の各々の反応空間は、反応器内部の相当な空間または体積を占める。したがって、ＡＬＤ工程の生産性を低下させる原因になる。
【００６５】
しかし、本発明によると、ファーネス形態のＡＬＤ反応器１０は分離されない大きな体積の単一反応空間を有するため、図１に図示されたように、百枚以上の基板を収容することができる。したがって、一度に多くの数の基板を対象にＡＬＤを実施することができる（これにより、生産性が顕著に向上される）。
【００６６】
前記反応器を使用してＡＬＤ薄膜を形成するための工程を実施する場合、図１に図示されたように、一束ねの基板１４をＡＬＤ反応器１０の単一反応空間１２内部へ実質的に同時にローディングさせる。本発明において、一束ねの基板１４は一度のＡＬＤ実施により基板１５上に薄膜を形成するために反応器１０内部へローディングされる基板の全体数を意味することができる。本発明の一実施形態によると、一束ねの基板１４は望ましく、約１２５〜１３５枚の基板を含む。そして、各々の基板１５は、望ましくは、その最上部に加工表面を有する。
【００６７】
本発明のＡＬＤ工程は、望ましくは、基板１５をローディング／アンローディングするとき、図１に概略的に図示されたように、ウェーハ自動移送装置１８を使用して、一束ねの基板１４をＡＬＤ反応器１０にローディングさせる。ウェーハ自動移送装置１８としては、米国特許第５，２１７，３４０号および第５，１１２，６４１号に開示されたものが挙げられる。しかし、他の形態のウェーハ自動移送装置も本発明では適切に適用することができる。
【００６８】
即ち、本発明は、一度のＡＬＤ実施のための基板全体が、反応器内の幾つかのマルチな（分離された）反応空間に載置されるものではなく、一度のＡＬＤ実施のための基板全体を、単一反応空間１２に載置させることができる。そのため、ウェーハ自動移送装置を使用して自動に、そして、迅速に一束ねの基板１４をローディング／アンローディングさせることができる。特に、一束ねの基板１４はボート１９内部に設定した状態で整列され、載置される。石英または通常の他の材質で形成される典型的なボート１９は、その内部面に多数個の溝を有し、溝に基板１５を載置する。そして、一束ねの基板１４を積載したボート１９がＡＬＤ反応器１０内部へローディングされるため、図１に概略的に図示されたように、ＡＬＤ反応器１０の単一反応空間１２内部へ一束ねの基板１４が同時にローディングされる。ここで、基板１５の最上部表面（加工表面）１７は、全て自動移送のために、実質的に同一な方向に向ける。
【００６９】
したがって、生産性の観点から判断する場合、前記同一な方向に向ける自動移送は米国特許第６，０１５，５９０号に開示された通常のＡＬＤ技術に比べて生産性が向上されるとする重要な利点がある。これは、米国特許第６，０１５，５９０号に開示されたように、基板の最上部表面を反対方向に向ける場合、ウェーハ自動移送が容易でないためである。したがって、通常のＡＬＤ技術では各々の反応空間に順次に大略一枚または少ない数の基板が載置される。これは、基板が反応器の幾つかのマルチな（分離された）反応空間に配置されるためであり、配置により同時に全ての基板を対象とする工程の実施は不可能である。また、米国特許第６，０４２，６５２号に開示された通常のＡＬＤ技術では多数の半導体回路基板を反応空間（ステージ）に一枚ずつ順に移送する。したがって、ローディングに長時間が所要されることにより、生産性を顕著に低下させ、ＡＬＤ工程の商業的適用に限界が露呈される。
【００７０】
通常のＡＬＤ技術のように、図３に概略的に図示された第１反応物質４０または第１反応物質４０を含むガスをＡＬＤ反応器１０の単一反応空間１２内部へガス供給ライン（図示せず）のような図１の導入部１６を通じて導入させる（ドジング（ｄｏｓｉｎｇ）段階）。そして、第１反応物質４０の一部は単一反応空間１２内部にある一束ねの基板１４の加工表面上に化学的に吸着（化学吸着）される。図２に図示したように、ドジング段階（Ｓ３１）は１３．３３〜６６．６５Ｐａ（約０．１〜０．５Ｔｏｒｒ）の第１設定圧力Ｐ１で実施することが望ましい。
【００７１】
一方、本発明において、ＡＬＤの生産性をさらに増加させるためには、ＡＬＤを浄化させる時間の短縮が必要である。一般に、浄化時間は反応器の体積にかかっている。したがって、本発明では大きな体積を有するファーネス形態の反応器が有用である。そして、浄化となる体積は米国特許第６，０４２，５５２号または第６，０１５，５９０号に図示された進行波タイプ（ｔｒａｖｅｌｉｎｇ  ｗａｖｅｔｙｐｅ）の装置など、通常のＡＬＤ技術に比べて実質的に大きな体積を有する。
【００７２】
前記観点において、本発明の一実施形態によると、第１反応物質４０を導入した後、浄化時間を効率的に短縮させるために、化学的に吸着しない第１反応物質４０の一部をＡＬＤ反応器１０から除去する前に希釈させる。ここで、化学的に吸着しない第１反応物質４０の一部には物理的に吸着（物理吸着）されている反応物質、即ち、基板上に物理的に吸着されている第１反応物質を含む。そして、物理的に吸着されている第１反応物質は、ＡＬＤ反応器１０内部にある化学的に吸着されている第１反応物質４０または残りの反応物質に緩く結合されている。
【００７３】
図２の希釈段階（Ｓ３３）を実施するために、図１に図示されたようなＡＬＤ反応器１０は、希釈された化学的に吸着しない第１反応物質４０の一部をＡＬＤ反応器から除去するために排気ライン２５またはラフィング（ｒｏｕｇｈｉｎｇ）ラインと連結される圧力制御バルブ２１を含む。排気ライン２５はポンプ２３と連結され、希釈された化学的に吸着しない第１反応物質４０の一部を反応器１０から外部へ排出させる。希釈段階（Ｓ３３）を実施する間に、圧力制御バルブ２１は実質的に閉鎖され、不活性ガスが反応器１０内部へ導入部１６を通じて供給される。そして、ＡＬＤ反応器１０内部へ第１反応物質４０が導入されることは実質的に停止される。即ち、ＡＬＤ反応器１０と排気ライン２５のコンダクタンスが減少する。
【００７４】
希釈段階（Ｓ３３）を実施する間は、選択的に、反応器１０内部へ第１反応物質４０の導入を停止させる途中に、第１反応物質４０よりさらに多い量の不活性ガスをＡＬＤ反応器１０内部へ導入させる。
【００７５】
望ましくは、図２に図示されたように、化学的に吸着されない第１反応物質４０の一部を希釈させる間に、反応器圧力は第１設定圧力Ｐ１から第２設定圧力Ｐ２に増加される。この時、第２設定圧力Ｐ２は第１設定圧力Ｐ１より大きい。望ましくは、第２設定圧力Ｐ２が第１設定圧力Ｐ１より約１．５倍さらに大きい。
【００７６】
化学的に吸着しない第１反応物質４０の一部が反応器１０で希釈されることは非常に短い時間、即ち、数秒内に可能であり、従来のＡＬＤ技術と比較する場合、浄化段階３２は全体的に浄化時間が短縮され、浄化効率が向上される。このような希釈段階では、化学的に吸着しない第１反応物質４０の一部の分圧（ｐａｒｔｉａｌ  ｐｒｅｓｓｕｒｅ）が減少する。そして、第１反応物質４０を希釈させて化学的に反応しない第１反応物質４０の一部を除去した後は、反応器１０内には非常に少ない量の化学的に吸着しない第１反応物質４０の一部が残留する。したがって、浄化効率が最大になる。また、第１反応物質４０が希釈されるため、第１反応物質４０間の結合を十分に阻止させることができる。
【００７７】
そして、図４に図示されたように、希釈された化学的に吸着しない第１反応物質４０の一部を単一反応空間１２から除去（排出）させた後、第２反応物質４２を導入して（ドジング段階；Ｓ３５）化学的交換を通じて、図６のＡＬＤ薄膜４４を形成する。望ましくは、化学的に吸着しない第１反応物質４０の一部の除去はポンプ２３を使用した反応器１０のポンピングによりなされる。この時、反応器１０の圧力は第３設定圧力Ｐ３まで低くなる（図２参照）。第３設定圧力Ｐ３はドジング段階３１の第１設定圧力Ｐ１より低い。望ましくは、第３設定圧力Ｐ３は第１設定圧力Ｐ１より約０．５倍さらに低い。
【００７８】
このような段階において、圧力を第３設定圧力Ｐ３に減少させることは、不活性ガスの導入を停止または減少させ、圧力制御バルブ２１を開放することによりなされる。即ち、排気ラインのコンダクタンスを増加させるものである。
【００７９】
図５を参照すれば、第２反応物質４２が単一反応空間１２内部へ導入され、そして第２反応物質４２の一部が一束ねの基板１４の各基板１５の加工表面１７に化学的に吸着して化学交換をする。勿論、希釈段階（Ｓ３７）は第２反応物質４２のドジング段階（Ｓ３５）以後に実施されることが望ましい。
【００８０】
図６を参照すれば、前述したような除去段階（Ｓ３４）で第１反応物質４０に適用したと同一な方法を使用して、化学的に吸着しない第２反応物質４２の一部を単一反応空間１２内部から除去させる（図２の除去段階，Ｓ３８）。
【００８１】
第１および第２反応物質４０、４２の導入および化学的に吸着しない第１および第２反応物質４０、４２の一部を単一反応空間１２から除去する前記段階を反復的に実施することにより、薄膜を形成することができる。
【００８２】
本発明で提案する浄化方法は、反応物質の種類に関係しない。そのため、多様な種類のＡＬＤ薄膜を形成するのに有用である。例えば、ＡＬＤ薄膜は、Ａｌ2Ｏ3、ＴｉＯ2、ＺｒＯ2、ＨｆＯ2、Ｔａ2Ｏ5、Ｎｂ2Ｏ5、ＣｅＯ2、Ｙ2Ｏ3、ＳｉＯ2、Ｉｎ2Ｏ3、ＲｕＯ2またはＩｒＯ2の酸化層である。他の例として、ＡＬＤ薄膜はＳｒＴｉＯ3、ＰｂＴｉＯ3、ＳｒＲｕＯ3、ＣａＲｕＯ3、（Ｂａ、Ｓｒ）ＴｉＯ3、Ｐｂ（Ｚｒ、Ｔｉ）Ｏ3、（Ｐｂ、Ｌａ）（Ｚｒ、Ｔｉ）Ｏ3、（Ｓｒ、Ｃａ）ＲｕＯ3、（Ｂａ、Ｓｒ）ＲｕＯ、Ｓｎ  ｄｏｐｅｄ  Ｉｎ2Ｏ3（ＩＴＯ）、Ｆｅ  ｄｏｐｅｄ  Ｉｎ2Ｏ3またはＺｒ  ｄｏｐｅｄ  Ｉｎ2Ｏ3の複合酸化層、ＳｉＮ、ＮｂＮ、ＺｒＮ、ＴｉＮ、ＴａＮ、Ｙａ3Ｎ5、ＡｌＮ、ＧａＮ、ＷＮまたはＢＮの窒化層、ＷＢＮ、ＷＳｉＮ、ＴｉＳｉＮ、ＴａＳｉＮまたはＡｌＴｉＮの複合窒化層、Ｓｉ、Ａｌ、Ｃｕ、Ｔｉ、Ｔａ、Ｍｏ、Ｐｔ、Ｒｕ、Ｒｈ、Ｉｒ、ＷまたはＡｇのメタル層、Ａｌ、Ｗ、ＴｉまたはＣｏのシリサイド層そして、メタルシリケート物質（Ｍ1-XＳｉXＯ2）である。ここで、メタル“Ｍ”はハフニウム（Ｈｆ）、ジルコニウム（Ｚｒ）、タンタル（Ｔａ）、チタン（Ｔｉ）、セシウム（Ｃｓ）およびアルミニウム（Ａｌ）により構成される群から選択される。
【００８３】
【実施例】
＜実施例１＞
本発明のＡＬＤ工程によりＳｉＮ膜を積層する。リモートプラズマ（４００Ｗ）により活性化されたＤＣＳ（ＳｉＣｌ2Ｈ2）およびＮＨ3ガスを反応物質に使用する。積層温度は３７５℃である。反応物質のフローレートはＤＣＳが５００ｓｃｃｍであり、ＮＨ3が２，０００ｓｃｃｍである。化学的に吸着しない反応物質を除去する前に希釈するために、５，０００ｓｃｃｍの窒素ガスを反応器内部へ導入させる。ＤＣＳの供給および浄化そして、ＮＨ3の供給および浄化に対する各段階の時間および圧力は表１および図７に示す。また、図８はＡＬＤ工程の結果を示す。
【００８４】
【表１】
0004167411.tif 000002
【００８５】
実施例では、圧力の単位をＴｏｒｒで測定（表示）したが、ＳＩ単位（Ｐａ）に換算する場合には、１Ｔｏｒｒ＝１３３．３Ｐａとする。
【００８６】
上述したＡＬＤ方法による成長速度は１Å／サイクルであり、良好なＡＬＤ工程特性を得ることができる。
【００８７】
さらに、本発明のような浄化方法がない場合は、次の問題点がある。第１に、反応物質のドジング段階の圧力と同一な圧力下でＡｒまたはＮ2などのような不活性ガスを使用して、浄化段階を実施する場合、反応器には不活性ガスが実質的な量残留することになる。そのため、反応物質の分圧が減少する。したがって、以後のドジング段階のための反応物質のドジング時間が延長されることになる。また、浄化時間が延長される。第２に、浄化が希釈なしにただポンピングのみ実施される場合、浄化は実質的に長時間が必要となる。
【００８８】
＜実施例２＞
ＨＣＤ（Ｓｉ2Ｃｌ6）が室温のバブラーに貯蔵され、キャリアガスとして５００ｓｃｃｍのＮ2により反応器に導入される。そして、５，０００ｓｃｃｍのＮ2を使用して化学的に吸着されない反応物質を希釈させ、反応器から化学的に吸着されない反応物質をポンピング（除去）する浄化を実施する。連続して、２，０００ｓｃｃｍのリモートプラズマ（４００Ｗ）ＮＨ3を供給した後に、５，０００ｓｃｃｍのＮ2を使用して化学的に吸着されない反応物質を希釈させ、反応器から化学的に吸着されない反応物質をポンピング（除去）する浄化を実施する。
【００８９】
この時、ＨＣＤが２０秒間反応器に供給される。反応器の圧力は０．１Ｔｏｒｒから２Ｔｏｒｒに変化し、２Ｔｏｒｒを維持する。浄化の圧力は希釈段階４秒で、２Ｔｏｒｒから１０Ｔｏｒｒに変化し、ポンピング段階６秒で、０．１Ｔｏｒｒまで低くなる。ＮＨ3の供給（３０秒）および浄化（４＋６秒）は前述したような同一な方法によりなされる。図９はＡＬＤ工程の結果を示す。
【００９０】
ＡＬＤ方法による成長率は２．３Å／サイクルであり、良好なＡＬＤ工程特性を獲得することができる。
【００９１】
前述したような本発明の幾つかの特徴は次のとおりである。
【００９２】
１．ドジング段階での反応器の圧力と浄化段階での反応器の圧力は相異する。
【００９３】
２．異なる反応物質を使用する各々のドジング段階での反応器の圧力は実質的に同一または異なる。
【００９４】
３．浄化段階は、反応器の圧力が反応物質をドジングさせる段階での圧力から増加させる希釈段階および反応物質をドジングする段階での圧力より低い圧力に減少させる除去または排出段階を含むことが可能である。
【００９５】
以上、本発明の実施例によって詳細に説明したが、本発明はこれに限定されず、本発明が属する技術分野において通常の知識を有するものであれば本発明の思想と精神を離れることなく、本発明を修正または変更できるものである。
【００９６】
【発明の効果】
本発明の前記特徴を利用することにより、次のような効果を獲得することができる。
【００９７】
１．各反応物質のドジング段階は分圧および時間に依存する。したがって、反応物質をドジングする間に供給される反応物質の分圧の増加により、工程時間を短縮することができる。
【００９８】
２．一定の圧力を維持する通常のＡＬＤ工程とは異なり、各反応物質のドジング段階はポンピングによる浄化以後に実施される。したがって、低い圧力から所望の圧力を得ることができる。
【００９９】
３．大きな体積を有する反応器内部で浄化を実施するとき、不活性ガスがまず供給され、反応物質を希釈させる。そして、ポンピングを実施して短い時間内に浄化効果を得る。
【０１００】
結論的に、本発明は通常のＡＬＤ技術より高い効果を期待することができ、多くの欠陥を克服できる。例えば、本発明はＡＬＤ工程の生産性が顕著に向上される。特に、本発明の望ましい実施形態によると、本発明のファーネスタイプのＡＬＤ反応器は分割領域がない大きな体積の単一反応空間を有するため、同時に１００枚以上の基板を対象に工程を実施することができる。これは、通常のＡＬＤ技術に比べて実質的に多いものである。また、一つのＡＬＤ工程を実施するための加工ウェーハ全てが、反応器の幾つかの反応空間内に配置されるものではなく、単一反応空間内に載置されるために、一束ねの基板のローディング／アンローディングをウェーハ自動移送装置を使用して自動で迅速に実施することができる。さらに、化学的に吸着しない反応物質を反応空間から除去させる前に希釈させることにより、浄化時間を顕著に短縮することができ、浄化効率を最大化させることができる。
【０１０１】
上記以外にも、本発明の反応器は通常のＡＬＤより費用的な側面で安く、維持および補修が容易である。そして、本発明のＡＬＤ工程は生産性を増加させ、大量生産が可能である。
【図面の簡単な説明】
【図１】  本発明の一実施形態によるＡＬＤ反応器を示す概略的な断面図である。
【図２】  本発明の一実施形態によるＡＬＤ形成のための各段階でのＡＬＤ反応器の圧力を示すグラフである。
【図３】  本発明の一実施形態によるＡＬＤ薄膜形成のための工程段階を示す図である。
【図４】  本発明の一実施形態によるＡＬＤ薄膜形成のための工程段階を示す図である。
【図５】  本発明の一実施形態によるＡＬＤ薄膜形成のための工程段階を示す図である。
【図６】  本発明の一実施形態によるＡＬＤ薄膜形成のための工程段階を示す図である。
【図７】  本発明の実施例による工程条件を示すグラフである。
【図８】  本発明の実施例により実施されたＡＬＤ工程の結果を示すグラフである。
【図９】  本発明の実施例により実施されたＡＬＤ工程の結果を示すグラフである。
【符号の説明】
１０…ＡＬＤ反応器、
１１…工程チューブ、
１２…単一反応空間、
１４…一束ねの基板、
１５…基板、
１６…導入部、
１７…基板の加工表面（processing surface）、
１８…ウェーハ自動移送装置、
１９…ボート、
２１…圧力制御バルブ、
２３…ポンプ、
２５…排気ライン、
４０…第１反応物質、
４２…第２反応物質、
４４…ＡＬＤ薄膜。
【図１】
0004167411.tif 000003
【図２】
0004167411.tif 000004
【図３】
0004167411.tif 000005
【図４】
0004167411.tif 000006
【図５】
0004167411.tif 000007
【図６】
0004167411.tif 000008
【図７】
0004167411.tif 000009
【図８】
0004167411.tif 000010
【図９】
0004167411.tif 000011